Brevet FR2923823A1 — publié le 20090522

AEROGELS DE NANOTUBES DE CARBONE DESCRIPTION Domaine technique La présente invention se rapporte à un procédé de préparation d'aérogels de nanotubes de carbone individualisés et ses applications, notamment pour la fabrication d'aérogels composites et de composés électrochimiques. La présente invention se rapporte en particulier à des aérogels de nanotubes de carbone individualisés obtenus par ledit procédé, ainsi qu'à des utilisations de ces aérogels. L'obtention de tels aérogels de nanotubes de carbone présente un grand intérêt pour leurs applications industrielles, en particulier en vue des propriétés uniques des nanotubes de carbone, et de la très faible densité apparente et grande surface spécifique des aérogels précités. Dans la description ci-dessous, les références entre crochets ([ ]) renvoient à la liste des références présentée après les exemples. État de la technique Les matériaux communément désignés par "aérogels de carbone" sont des matériaux macroscopiques essentiellement (et généralement exclusivement) constitués de carbone, qui présentent une structure extrêmement poreuse, entraînant une densité apparente très réduite. Pour plus de détails concernant les structures de type aérogels de carbone, on pourra notamment se reporter à l'article "Les aérogels et le structure alvéolaires : deux exemples de mousses de carbone" de L. Kocon et T. Piquero, dans L'actualité Chimique, N° 245-246, pp. 119-123 (mars-avril 2006) [ref 1]. Les aérogels de carbone sont généralement obtenus par des processus dits par "réplique" ("templating" en anglais). Dans ces procédés, schématiquement, on forme une structure tridimensionnelle poreuse de carbone ou d'un précurseur de carbone en employant une structure solide ou une organisation moléculaire de type cristal liquide à titre de "moule" de la structure recherchée. Ce "moule", dit agent texturant ("template" en anglais) peut prendre différentes formes selon le procédé utilisé. Dans ce cadre, il existe trois grandes familles de procédés par texturation conduisant aux aérogels de carbone : (1) l'emploi de solides micro- ou mésoporeux à titre de texturants solides ["Nouveaux concepts d'élaboration de matériaux carbonés poreux" de C. Vix-Guterl, J. Parmentier, P. Delhaés, dans L'actualité chimique, n° 245-246, pp 124-128 (mars-avril 2006) [ref 2] ; et "Synthesis of highly ordered carbon molecular sieves via template-mediated structural transformation" de R. Ryoo, S.-H. Soo, S. Jun, dans The Journal of Physical chemistry B, 103 (37), pp. 7743-7746 (1999) [ref 3]], (2) la texturation de carbone en milieu liquide ou gélifié ["High-thermal conductivity, mesophase pitchderived carbon foams : effect of precursors on structure and properties" de J. Klett et col., dans Carbon, 38, pp. 153-173 (2000) [ref 4] ou "Nove/ high strength graphitic foams", de T. Beechem, K. Lafdi, dans Carbon, 44, pp. 1548-1549 (2002) [ref 5]] et (3) la texturation de précurseurs carbonés en milieu liquide ou gélifié ["Fabrication of nano-structure control of carbon aerogels via microemulsion templatted sol-gel polymerisation method", de D. Wu, R. Fu, M.S. Dresselhaus, G. Dresselhaus, dans Carbon, 44, pp 675-680 (2005) [ref 6] ou "Preparation and properties of resorcinol formaldehyde organic and carbon gels", de S.A. AI-Muthtsabeb, J.A. Ritter, dans Adv. Mater., 15(2), pp. 101-104 (2003) [ref 7]]. Cependant, aucune de ces méthodes ne concerne les aérogels de nanotubes de carbone. Or, la possibilité d'élaborer des aérogels de nanotubes de carbone présente un intérêt industriel et scientifique manifeste, en vue des propriétés mécaniques, électriques et chimiques uniques des nanotubes de carbone . En effet, ceux-ci sont couramment utilisés dans les matériaux composites (Schaffer, M. S. P., Windle, A. H., "Fabrication and Characterization of Carbon Nanotube/poly (vinyl alcohol) Composites", Adv. Mater., 11, pp 937- 941 (1999) [ref 8]), les supercondensateurs (Aldissi, M.; Schmitz, B.; Lazaro, E.; Bhamidipati, M.; Dixon, B., "Conducting Polymers ln Ultracapacitor Applications", 56.sup.th Annu. Tech. Conf.--Soc. Plast. Eng., (Vol. 2), pp 1197-1201 (1998) [ref 10]; An, K. H.; Kim, W. S.; Park, Y. S.; Moon, J.-M.; Bae, D. J.; Lim, S. C.; Lee, Y. S.; Lee, Y. H. "Electrochemical Properties Of High-Power Supercapacitors Using Single-Walled Carbon Nanotube Electrodes", Adv. Funct. Mater. 11, pp 387-392 (2001) [ref 11]), la catalyse (Yu, R., Chen, L., Liu, Q., Lin, J., Tan, K. -L., Ng, S. C., Chan, H. S. O., Xu, G.-Q.,Hor, T. S. A. "Platinum Deposition On Carbon Nanotubes Via Chemical Modification", Chem. Mater. 10, pp 718-722 (1998) [ref 12]; (Planeix, J. M.; Coustel, N.; Coq, B.; Brotons, V.; Kumbhar, P. S.; Dutartre, R.; Geneste, P.; Bernier, P.; Ajayan, P. M., "Application Of Carbon Nanotubes As Supports_in Heterogeneous Catalysis", J. Am. Chem. Soc. 116, pp 7935-7936 (1994) [ref 13]) et les composants ou systèmes électroniques de taille nanométrique (Tans, S. J., Verschueren, A. R. M., Dekker, C., "Room-Temperature Transistor Based On A Single Carbon Nanotube", Nature 393, pp 49-52 (1998) [ref 14]; Bachtold, A.; Hadley, P.; Nakanishi, T.; Dekker, C., "Logic Circuits With Carbon Nanotube Transistors". Science 294 pp 1317-1320 (2001) [ref 15]). Ainsi, développer un matériau aérogel à base de nanotubes de carbone présente un grand intérêt. Deux méthodes d'élaboration de tels matériaux ont été rapportées à ce jour : (1) Yodh et al., � Carbon nanotube aerogels �, Advanced Materials, 2007, 19, pp. 661-664 [ref 16] ; et (2) Backov et al., Demande de brevet français N° 06/11143 [ref 17]. Cependant, dans les deux cas, la méthode utilise une dispersion de nanotubes de carbone en présence de tensioactifs et une étape de sonication pour optimiser la dispersion. Cela engendre plusieurs inconvénients. D'une part, les nanotubes de carbone sont raccourcis par la sonication. Le rapport diamètre/longueur des nanotubes de carbone dans l'aérogel n'est donc pas optimal. Cela peut également se traduire par des problèmes de contacts électriques entre les nanotubes dans l'aérogel final. D'autre part, l'aérogel obtenu contient un composé tensioactif si le procédé ne prévoit pas une étape visant à le retirer. La présence de tensioactif peut nuire à la qualité de l'aérogel, et peut entraver son utilisation selon l'application envisagée. Par ailleurs, les tensioactifs sont fréquemment associés à des problèmes de mauvaise biodégradabilité. Ces méthodes présentent donc l'inconvénient qu'une étape supplémentaire d'élimination du tensioactif doive être prévue. Par ailleurs, chacune des deux méthodes précitées utilise des nanotubes de carbone sous forme de faisceaux (i.e., ils ne sont pas individualisés). La surface spécifique de l'aérogel ainsi obtenu s'en trouve donc affectée. En tout état de cause, la surface spécifique des aérogels actuellement connus est loin d'être optimale. Il existe donc un réel besoin d'un procédé de préparation d'aérogels de nanotubes de carbone palliant ces défauts, inconvénients et obstacles de l'art 10 antérieur. Description de l'invention La présente invention a précisément pour but de répondre à ce besoin en fournissant un procédé de préparation d'aérogels de nanotubes de carbone 15 caractérisé en ce qu'il comprend les étapes suivantes réalisées sous atmosphère inerte: (a) réduction de nanotubes de carbone par un métal alcalin pour conduire à un sel polyélectrolyte de nanotubes de carbone; (b) exposition dudit sel polyélectrolyte de nanotubes de carbone à un solvant 20 polaire aprotique pour conduire à une solution de nanotubes de carbone individualisés réduits ; (c) congélation de ladite solution de nanotubes individualisés ; et (d) sublimation du solvant. 25 Les étapes a) et b) du procédé sont toujours effectuées sous atmosphère inerte. Par � atmosphère inerte �, on entend par la présente un gaz ou un mélange gazeux qui ne favorise pas la ré-oxydation des nanotubes de carbone réduits en nanotubes neutres. Par exemple, le procédé est conduit sous atmosphère gazeuse dépourvue d'oxygène. En particulier, le procédé peut être 30 effectué sous atmosphère d'argon ou d'azote. Dans un mode de réalisation, le métal alcalin peut être tout métal alcalin permettant de mettre en oeuvre la présente invention. Il peut être choisi par exemple dans le groupe comprenant le lithium, le sodium, le potassium, le rubidium et le césium. Plus particulièrement, le métal alcalin peut être le lithium, le sodium ou le potassium. Dans certains modes de réalisation particuliers, le métal alcalin est le lithium ou le sodium. Dans d'autres modes de réalisation particuliers, le métal alcalin est le potassium. Par � réduction par un métal alcalin� on entend dans la présente une réduction dans laquelle un métal alcalin est impliqué. Ainsi, la réduction peut se faire directement en présence d'un métal alcalin, par exemple en phase vapeur. Des méthodes de réduction en présence d'un métal alcalin sont bien connues dans l'art. L'homme du métier saura identifier les conditions opératoires adéquates pour mettre en oeuvre un procédé de réduction en présence d'un métal alcalin, par exemple en phase vapeur. Notamment, l'homme du métier pourra s'inspirer des méthodes décrites dans � Synthesis of graphite intercalation compounds �, A. Hérold in Chemical physics of intercalation, A.P. Legrand et S. Flandrois Eds, NATO ASI Series, series B, Vol. 172, pp. 3-45 (1987) par exemple [ref 18], qui sont directement applicables aux nanotubes de carbone. Dans un autre mode de réalisation, la réduction se fait en présence d'un sel de métal alcalin obtenu à partir d'un métal alcalin. Par exemple, la réduction peut se faire en présence d'un sel polyaryl alcalin de formule A+B-, dans laquelle A+ représente un cation d'un ion alcalin, et B- représente un anion d'un composé polyaromatique.De tels sels polyaryl alcalin et leur procédé de fabrication sont décrits par exemple dans (C. Stein, J. Poulenard, L. Bonnetain, J. Golé, C.R. Acad. Sci. Paris 260, 4503 (1965) [ref 19]; � Synthesis of graphite intercalation compounds �, A. Hérold in Chemical physics of intercalation, A.P. Legrand et S. Flandrois Eds, NATO ASI Series, series B, Vol. 172, pp. 3-45 (1987) [ref 20]; F. Béguin et R. Setton New ternary lamellar compounds of graphite, Carbon 13, 293-)295 (1975) [ref 21] ; Pénicaud et al., � Spontaneous dissolution of a singlewall carbon nanotube sait �, J. Am. Chem. Soc., 127, 8-9, (2005) [ref 34]. Selon un mode de réalisation, le composé polyaromatique est choisi dans le groupe comprenant le naphtalène, le phénanthrène, le biphényle, l'anthracène, le pérylène, la benzophénone, la fluorénone, la benzoquinone et l'anthraquinone. Dans un mode de réalisation particulier, le composé polyaromatique est le naphtalène. Dans un mode de réalisation particulier, le sel polyaryl alcalin est un sel polyaryl de potassium (c'est-à-dire, un sel de formule A+B dans laquelle A+ représente K+). Avantageusement, le sel polyaryl alcalin de formule A+B-, est un sel de potassium de naphtalène (Naph" K+). Par �nanotubes de carbone individualisés réduits� on entend dans la présente un composé comprenant au moins deux nanotubes individuels de carbone chargés négativement et neutralisés par des contre ions positifs de métal alcalin en solution dans un solvant polaire aprotique. Les nanotubes de carbone existent généralement sous forme de faisceaux de nanotubes (i.e., les nanotubes ne sont pas individuels, ils sont � agglomérés � en faisceaux). Dans la présente, l'expression �nanotubes de carbone individualisés réduits� se réfère à des faisceaux de nanotubes de carbone partiellement désagglomérés, c'est-à-dire des faisceaux de nanotubes de carbone dont la surface spécifique est accrue par rapport à celle des faisceaux de départ (avant la mise en oeuvre des étapes a) et b) du procédé de l'invention). Ainsi, l'expression �nanotubes de carbone individualisés réduits� peut représenter un mélange de nanotubes de carbones individuels et de faisceaux partiellement désagglomérés, chargés négativement et neutralisés par des contre ions positifs de métal alcalin. De préférence, les �nanotubes de carbone individualisés réduits� comportent majoritairement des nanotubes de carbones individuels chargés négativement et neutralisés par des contre ions positifs de métal alcalin. De préférence, lesdits nanotubes de carbone ne se présentent pas sous la forme de faisceaux, mais exclusivement sous la forme de nanotubes individuels. Les faisceaux de nanotubes sont dans un premier temps réduits par un métal alcalin pour former un sel polyélectrolyte de nanotubes de carbone (étape a) du procédé de l'invention). L'individualisation (partielle, et de préférence complète) des nanotubes de carbone se fait lors de l'étape b) du procédé par exposition à un solvant polaire aprotique, qui solvate les nanotubes de carbone réduits, et les sépare ainsi les uns des autres. Les nanotubes de carbone individualisés réduits peuvent se présenter sous la forme d'un composé binaire de formule MCx où M représente un contre-ion positif d'un métal alcalin (M+), et x représente un nombre entier compris entre 6 et 200. En particulier, le métal alcalin peut être le potassium, le lithium ou le sodium. Les nanotubes de carbone individualisés réduits peuvent se présenter sous la forme d'un composé ternaire de formule M(Solv)yCx dans laquelle M est un ion métallique alcalin (M+), Solv est une molécule de solvant aprotique, x représente un nombre entier compris entre 6 et 200, et y représente un nombre compris entre 0 et 8. La molécule de solvant peut être une molécule d'un solvant aromatique (par exemple le benzène ou le toluène) ou nucléophile (par exemple, un solvant dont la structure contient au moins un atome d'oxygène comme le THF). Par exemple, le solvant est le THF et le sel polyélectrolyte de nanotubes de carbone est un composé ternaire de structure Na(THF)yCx, Li(THF)yCx ou K(THF)yCx dans laquelle x représente un nombre entier compris entre 6 et 200, et y représente un nombre compris entre 0 et 8. Par exemple, le composé ternaire peut répondre à la formule K(THF)C10, Na(THF)Cio, Li(THF)Cio ou Li(THF)C6. Le nombre y n'est pas forcément un nombre entier. II peut en effet représenter une moyenne du nombre de coordination du solvant Solv sur le cation de métal alcalin. Par exemple, des composés ternaires M(Solv)yCx ont été préparés et isolés où la variable y a été mesurée comme étant égale à 0,8. Dans la présente, et par simplicité d'écriture, le nombre y est arrondi au nombre entier supérieur ou inférieur le plus proche. Par exemple, les composés ternaires de formule Na(THF)Cio ou Li(THF)C10 référencées ci-dessus englobent des composés dont l'analyse élémentaire a révélé qu'il s'agissait de composés de formule Na(THF)o,8C,o ou Li(THF)o,8C1o. Ainsi, toute formule M(Solv) yCx référencée dans la présente doit être entendue comme représentant un composé de formule M(Solv)yto,5Cx. Selon un mode de réalisation particulier, l'étape de réduction a) se fait en présence d'un solvant. Par exemple, le solvant peut être un solvant nucléophile. Par exemple, le solvant nucléophile peut être un solvant aprotique dont la structure contient au moins un atome d'oxygène, en particulier le THF. Selon un mode de réalisation particulier, l'étape de réduction est choisie dans le groupe comprenant la réduction par un métal alcalin en phase vapeur suivie d'une exposition à un solvant aprotique, la réduction électrochimique et la réduction par un sel polyaryl alcalin dans un solvant aprotique. Par exemple, le solvant peut être un solvant aromatique, tel que le benzène ou le toluène. Le solvant peut être un solvant aprotique dont la structure contient au moins un atome d'oxygène comme le THF. Selon un mode de réalisation particulier, l'étape de réduction a) comprend l'addition aux nanotubes de carbone, sous atmosphère inerte, d'un sel polyaryl alcalin de formule A+B dans laquelle : A+ représente un cation d'un ion alcalin, et B- représente un anion d'un composé polyaromatique. Selon un mode de réalisation, le composé polyaromatique est choisi dans le groupe comprenant le naphtalène, le phénanthrène, le biphényle, l'anthracène, le pérylène, la benzophénone, la fluorénone, la benzoquinone et l'anthraquinone. Selon un mode de réalisation particulier, le solvant polaire aprotique utilisé dans l'étape d'exposition b) a une constante diélectrique de 25 à 200. Par exemple, le solvant polaire aprotique peut être le sulfolane, le diméthylsulfoxyde (DMSO), le diméthylformamide, la N-méthylpyrrolidone ou le N-méthylformamide. Dans un mode de réalisation particulier, le solvant polaire aprotique est le DMSO. Dans un autre mode de réalisation particulier, le solvant polaire aprotique est la N-méthylpyrrolidone. Selon un mode de réalisation particulier, l'étape d'exposition b) est effectuée à une température de -60 à 285 °C. Par exemple, l'étape d'exposition b) est effectuée à une température de 0 à 35 °C, de préférence de 20 à 25°C. D'une manière générale, le procédé de l'invention, en particulier l'étape d'exposition b), peut être mis en oeuvre avec ou sans agitation. Lorsqu'un système d'agitation est utilisé, il peut s'agir d'un système d'agitation mécanique, magnétique ou par sonication en bain. D'une manière générale, l'agitation par sonication est à éviter car celle-ci peut endommager les nanotubes de carbone. Cependant, la sonication en bain (par opposition aux sondes), méthode plus douce, peut aider à la solubilisation des nanotubes de carbones de l'étape b) dans des cas un peu difficiles. Dans un mode de réalisation particulier, le procédé est effectué sous agitation mécanique. Dans un autre mode de réalisation, le procédé est effectué sous agitation magnétique. Selon un mode particulier de mise en oeuvre du procédé de la présente invention, on peut appliquer après l'étape (a) et avant l'étape (b), une étape (a1) de filtration. Par exemple, lorsque l'étape (a) du procédé implique une réduction en présence d'un sel de métal alcalin obtenu à partir d'un métal alcalin, la filtration peut permettre de séparer la phase liquide (par exemple une solution de K+Napht- dans du THF) de la phase solide comprenant le sel polyélectrolyte de nanotubes de carbone et éventuellement des nanotubes de carbone non réduits. Le sel polyélectrolyte de nanotubes de carbone ainsi obtenu peut être rincé une ou plusieurs fois avec un solvant adéquat. Par exemple, après l'étape de filtration (a1), le sel polyélectrolyte de nanotubes de carbone peut être rincé avec le même solvant utilisé lors de l'étape (a), notamment le THF. Le sel polyélectrolyte de nanotubes de carbone ainsi rincé peut être éventuellement séché avant l'étape (b). Selon un mode de réalisation particulier, le procédé comprend en outre une étape de centrifugation (b1), celle-ci permettant de séparer toute fraction non dissoute de la solution de nanotubes de carbone individualisés réduits après l'étape (b). L'homme du métier saura déterminer les conditions de centrifugation adéquates pour obtenir une solution de nanotubes de carbone individualisés réduits limpide, c'est-à-dire ne comprenant pas d'agrégats détectables. Par exemple, la centrifugation peut être effectuée entre 100 et 200000 g , pendant 0.1 à 24 heures. Dans un mode de réalisation particulier, l'étape de centrifugation est effectuée à 2800 g pendant 1 heure. Selon un mode de réalisation, la présence d'agrégats dans la solution au cours de la centrifugation est vérifiée à l'oeil nu. Ainsi, un échantillon de la solution peut être prélevé à différents intervalles dans l'étape de centrifugation pour déterminer lorsque celle-ci aura permis d'obtenir une solution limpide (c'est-à-dire sans agrégats visibles à l'ceil nu). L'examen à l'ceil nu permet de détecter des agrégats éventuels ayant une taille minimale de l'ordre du 10ième de millimètre (100 microns). Selon un mode de réalisation, la présence d'agrégats dans la solution au cours de la centrifugation est vérifiée par microscope optique. Ainsi, un échantillon de la solution peut être prélevé à différents intervalles dans l'étape de centrifugation pour déterminer lorsque celle-ci aura permis d'obtenir une solution limpide (c'est-à-dire sans agrégats visibles au microscope optique). L'examen au microscope optique permet de détecter des agrégats éventuels ayant une taille minimale de l'ordre du micron. Dans un mode de réalisation particulier, l'échantillon de la solution peut être analysé au microscope optique avec un grossissement de 20 à 100, voire 400. Par "nanotube", on entend, au sens de la présente description, une structure tubulaire à base de carbone, et qui possède un diamètre compris entre 0,5 et 200 nm. Ces composés appartiennent à la famille dite des "matériaux nanostructurés", qui présentent au moins une dimension caractéristique de l'ordre du nanomètre. Pour plus de détails concernant ces matériaux et leurs modes de synthèse, on pourra notamment se reporter à l'article "Nanotubes from carbon"de P.M. Ajayan (Chem. Rev., vol. 99, p.1787, 1999) [ref 9]. Le procédé de l'invention est très versatile, et a l'avantage de pouvoir être utilisé aussi bien à partir de nanotubes monoparoi que de nanotubes multiparoi, qui sont moins onéreux. Avantageusement, on emploiera dans l'étape (a) du procédé des nanotubes mono- ou multiparoi ayant un diamètre moyen compris entre 0,5 et 100 nm. Dans un mode de réalisation particulier, les nanotubes de carbone utilisés dans l'étape (a) du procédé sont des nanotubes monoparoi ayant un diamètre moyen compris entre 0,7 et 2,0 nm, de préférence entre 0,8 et 1, 4 nm. Dans un autre mode de réalisation particulier, les nanotubes de carbone utilisés dans l'étape (a) du procédé sont des nanotubes multiparoi ayant un diamètre moyen compris entre 2 et 20 nm, de préférence entre 10 et 15 nm. Par ailleurs, la longueur moyenne de nanotubes employés dans l'étape (a) est en général entre 0,05 et 1000 microns. Avantageusement, la solution de nanotubes de carbone individualisés préparée dans l'étape (b) comprend entre 0.1 et 10 g de nanotubes par litre de solution. Dans un mode de réalisation préféré, la solution de nanotubes de carbone individualisés préparée dans l'étape (b) comprend entre 0.1 et 2 g de nanotubes par litre de solution. Selon l'invention, la structure de l'aérogel peut être obtenue par congélation lente ou brutale de la solution de nanotubes de carbone individualisés réduits obtenue à l'issue de l'étape b) du procédé. Selon un mode particulier de réalisation, la structure de l'aérogel est obtenue par congélation brutale de la solution de nanotubes de carbone individualisés réduits obtenue à l'issue de l'étape b) du procédé. A cet effet, l'étape de congélation c) peut être réalisée en plaçant ladite solution obtenue dans l'étape (b) à une température inférieure à -50°C, ou par exemple inférieure à -80°C, ou encore par exemple inférieure à -100°C, ou encore par exemple inférieure à -150°C, ou encore par:exemple inférieure à -180°C, ou encore par exemple inférieure à -190°C. Dans un mode de réalisation particulier, l'étape de congélation est effectuée de façon brutale par immersion de la solution de nanotubes de carbone individualisés dans l'azote liquide. Dans un mode de réalisation particulier, la solution de nanotubes de carbone individualisés obtenue à l'issue de l'étape b) est une solution dans le DMSO. La congélation de la solution de nanotubes de carbone dans DMSO peut être congelée brutalement par exposition à une température très inférieure à la température de congélation du DMSO (notamment par immersion dans de l'azote liquide). La congélation de la solution de nanotubes de carbone dans DMSO peut être également obtenue de façon lente , c'est-à-dire par une méthode plus douce (ne faisant pas intervenir de congélation brutale), par exemple, par immersion dans un milieu thermostaté à une température inférieure à la température de congélation du DMSO. Par exemple, l'étape de congélation peut être réalisée par immersion de la solution de nanotubes de carbone obtenue à l'étape b) dans un bain thermostaté à une température inférieure à 18°C. 12 Selon un mode particulier de réalisation, la structure de l'aérogel est obtenue par congélation lente de la solution de nanotubes de carbone individualisés réduits obtenue à l'issue de l'étape b) du procédé. A cet effet, l'étape de congélation c) est avantageusement réalisée par immersion de la solution de nanotubes de carbone individualisés obtenue dans l'étape (b) dans un milieu thermostaté à une température inférieure à la température de congélation du solvant apolaire aprotique utilisé dans l'étape b). Dans un mode de réalisation particulier, l'étape de sublimation d) est effectuée par lyophilisation à froid, avec ou sans bain thermostaté, de la solution de nanotubes congelée. Lorsqu'un bain thermostaté est utilisé, avantageusement, l'étape de sublimation est effectuée en thermostatant la solution de nanotubes de carbone individualisés à une température suffisamment inférieure à la température de congélation du solvant apolaire aprotique utilisé dans l'étape b). Dans un mode de réalisation particulier, la température du bain thermostaté est inférieure d'au moins 1°C à la température de congélation du .solvant polaire aprotique, de préférence inférieure d'au moins 5°C à la température de congélation du solvant polaire aprotique. Dans un mode de réalisation particulier, l'étape de sublimation d) est effectuée à une pression inférieure ou égale à 10-2 mbars, de préférence inférieure ou égale à 10-3 mbars, de préférence inférieure ou égale à 10-4 mbars, plus avantageusement inférieure ou égale à 10-5 mbars. Dans un mode de réalisation particulier, l'étape de sublimation d) est effectuée à une pression de 10-6 mbars. Une pompe à vide puissante peut être utilisée pour obtenir la pression adéquate pour effectuer la sublimation. Un lyophilisateur, conçu pour des solutions aqueuse ne suffit pas pour obtenir l'aérogel. En fonction des besoins, l'aérogel peut être mis en forme avant ou après la sublimation (ou lyophilisation). Par exemple, l'aérogel peut être � moulé � en choisissant la forme appropriée du récipient dans lequel la solution congelée est sublimée (ou lyophilisée). L'aérogel peut également être mis sous forme de fines membranes après sublimation (ou lyophilisation) par compression de l'aérogel. 13 Dans un mode de réalisation particulier, l'étape de sublimation d) est mise en oeuvre avec une pompe suffisamment puissante pour obtenir, au dessus de la solution congelée, une pression inférieure à la pression de vapeur saturante du solvant, par exemple une pompe turbomoléculaire. Par ailleurs, afin d'optimiser le vide, le dispositif de sublimation peut être conçu de façon à ce qu'il y ait une liaison directe entre tube à lyophiliser et pompe. Un tel dispositif permet d'éviter l'utilisation de tuyaux en caoutchouc qui présente l'inconvénient de � dégazer � et ne permettent pas d'obtenir le vide requis pour la sublimation, en particulier pour les solvants organiques polaires tels que le DMSO. Dans un mode de réalisation particulier, le solvant polaire aprotique utilisé dans l'étape b) est le DMSO et l'étape de sublimation est effectuée en thermostatant la solution de nanotubes de carbone dans le DMSO à une température inférieure à 18°C (température de congélation du DMSO), par exemple 6°C. Dans ce mode de réalisation particulier, l'étape de sublimation d) est effectuée à une pression inférieure ou égale à 10-2 mbars, de préférence inférieure ou égale à 10-3 mbars, de préférence inférieure ou égale à 10~ mbars, plus avantageusement inférieure ou égale à 10-5 mbars. Dans un mode de réalisation particulier, le solvant polaire aprotique est le DMSO et l'étape de sublimation d) est effectuée à une pression de 10"5 mbars. Selon un autre aspect, la présente invention fournit également des aérogels de nanotubes de carbone susceptibles d'être obtenus par un procédé selon l'invention. Par exemple, les aérogels peuvent être utilisés comme tels, ou peuvent être déposés sur un substrat ou mélangés à un autre matériau. A l'issue du procédé de l'invention, on obtient un matériau à base de nanotubes de carbones individualisés, généralement monolithique. Le matériau obtenu a la forme de la solution congelée, mais il ne reste qu'un réseau percolé (en contact) de nanotubes de carbones individualisés. Les aérogels de l'invention présentent par ailleurs une très faible densité apparente, en particulier bien inférieure à celles des aérogels de nanotubes carbone actuellement connus. Ainsi, généralement, un aérogel tel qu'obtenu selon l'invention a une densité apparente le plus souvent inférieure ou égale à 10 mg/cm3, généralement inférieure ou égale à 5 mg /cm3, de préférence 2 � 0,5 mg /cm3. Un aérogel tel qu'obtenu selon l'invention a une densité apparente comprise entre 0.1 et 10 mg/cm3, généralement comprise entre 0.1 et 5 mg/cm3, de préférence comprise entre 0.1 et 2 � 0,5 mg /cm3. Cette très faible densité apparente traduit un volume poreux très élevé pour les aérogels de l'invention, où, le plus souvent, le volume occupé par les pores représente au moins 99% du volume total de l'aérogel, généralement au moins 99,5%, voire au moins 99,8%. Comme il sera apparent à l'homme du métier, le volume poreux peut être influencé par la concentration de la solution de nanotubes de carbone individualisés obtenue à l'étape b). On pourra donc augmenter le volume poreux de l'aérogel en utilisant une solution de nanotubes de carbone individualisés de plus faible concentration. On appréciera cependant que la tenue mécanique de l'aérogel final sera vraisemblablement moindre. II conviendra donc d'adapter la concentration de la solution de nanotubes de carbone individualisés en fonction de l'application à laquelle l'aérogel est destiné. De façon générale, les aérogels de carbone ainsi obtenus présentent une structure de grande porosité. Il s'agit de porosités ouverte et fermée, cette dernière pouvant être considérée comme négligeable. On entend par matériau à porosité ouverte un matériau dans lequel l'ensemble des pores communique avec la surface du matériau. La porosité fermée correspond au volume intérieur des nanotubes de carbone. Les aérogels obtenus selon le procédé de l'invention présentent également une surface spécifique supérieure à celle des aérogels de nanotube de carbone connus jusqu'à présent (due au fait que, dans les présents aérogels, les nanotubes de carbones sont individualisés). De ce fait, les aérogels de l'invention ont le plus souvent une surface spécifique élevée, en général comprise entre 100 et 2000 m2/g, cette surface spécifique étant avantageusement supérieure à 200 m2/g, de préférence supérieure à 250m2/g, de préférence supérieure à 300 m2/g Au sens de la présente description, le terme de "surface spécifique " se réfère à la surface spécifique BET, telle que déterminée par adsorption d'azote, selon la méthode bien connue dite de BRUNAUER - EMMET - TELLER qui est décrite 15 dans The journal of the American Chemical Society, volume 60, page 309 (1938), et correspondant à la norme internationale ISO 5794/1. Par ailleurs, le caractère monolithe (d'un seul tenant) de l'aérogel, outre qu'il assure un contact électrique, permet une certaine tenue mécanique. Cette structure particulière des aérogels de l'invention peut notamment être mise en évidence sur des clichés des matériaux obtenus par microscopie à balayage à effet de champ, dont des exemples sont donnés sur les Figures ci-annexées. On y remarque en particulier deux types de porosité ouverte : des pores en volume de diamètre de l'ordre de 20 microns et des pores bidimensionnels (trous dans les parois des premiers pores) de diamètre de 10 à 100 nanomètres. Les aérogels obtenus selon la présente invention sont électriquement conducteurs. A ce titre, ils pourraient avantageusement être utilisés pour la préparation de composants: électrochimiques. Par exemple, ils pourraient remplacer les électrodes de carbone dans les piles à combustible, les biocapteurs et/ou les supercondensateurs, du fait de leur grande surface spécifique. La porosité accrue par rapport à des électrodes de carbone classiques devrait donner des saut quantitatifs en termes de performance pour les applications énergétiques (piles à combustible, biocapteurs, supercondensateurs). La structure particulière des aérogels de carbone obtenus selon l'invention les rend particulièrement adaptés à titre de matériaux de séparation, notamment pour effectuer des séparations de type liquide/liquide. En particulier, les aérogels de la présente invention sont adaptés pour l'adsorption de molécules hydrophobes, notamment présentes dans les milieux aqueux. Ainsi, une application des aérogels de la présente concerne la décontamination des milieux aqueux contenant des polluants hydrophobes tels que les hydrocarbures, par exemple. 16 Dans ce cadre, la grande porosité de l'aérogel permet d'obtenir une bonne diffusion des espèces, induisant ainsi des vitesses de séparation élevée. Dans ce cadre, les aérogels de l'invention peuvent par exemple être employés pour la constitution de membranes ou de matériaux de filtration, notamment pour la filtration ou bien pour le nettoyage d'eaux usées. A ce titre, l'enseignement de la demande de brevet français N° FR 2 881 362 [ref 22] pourra être adapté pour mettre en oeuvre des dispositifs de dépollution utilisant les aérogels de l'invention. La différence notoire des présent aérogels avec les matériaux nanostructurés à base de carbone de la demande de brevet précitée est leur densité apparente inégalée. A ce titre, les aérogels de la présente demande représentent donc une alternative plus avantageuse et plus efficace aux matériaux décrits dans la demande FR 2 881 362 pour retenir les espèces hydrophobes de milieux aqueux. Les aérogels peuvent être mis en oeuvre sous forme de membranes par compression dudit aérogel. Ils peuvent donc être utilisés comme membranes de filtration et/ou dépollution, notamment pour la dépollution des nappes de pétrole. La grande surface spécifique des aérogels selon l'invention, ainsi que leur hydrophobicité, permet l'adsorption préférentielle d'huile dans un mélange huile/eau. Ainsi, lesdits aérogels permettent d'envisager des solutions aux problèmes de pollution, en particulier pour le traitement des eaux ou de marées noires, par adsorption des hydrocarbures présents en milieu aqueux, alors qu'il n'existe pas à l'heure actuelle de moyen performant pour résoudre ces problèmes de pollution. Compte tenu de leur structure spécifique, les aérogels de l'invention sont également bien adaptés à d'autres applications. En particulier, du fait du caractère biocompatible du carbone, ils peuvent notamment être employés pour la préparation de biomatériaux, et en particulier pour la préparation de support pour la croissance cellulaire, pour la croissance osseuse ou pour le remplacement de cartilage. Dans ce type d'application, la porosité particulière du matériau assure une colonisation optimale : la porosité assure d'une part une diffusion des cellules, qui peuvent accéder sensiblement à l'ensemble de la 17 surface du matériau, et d'autre part une irrégularité de la surface du matériau propre à assurer une bonne fixation des cellules sur l'aérogel. Plus généralement les aérogels de l'invention peuvent être employés dans la plupart des applications connues des aérogels à base de carbone, dans la mesure où ils présentent les avantages spécifiques de ces matériaux, notamment une grande inertie chimique, notamment vis-à-vis des réducteurs, une stabilité thermique importante jusqu'à plus de 2000°C (en milieu non oxydant), ainsi qu'une très bonne conductivité thermique et électrique. Les aérogels de l'invention peuvent ainsi, en particulier, être utilisés pour la préparation de support d'espèces catalytiques, par exemple pour la catalyse de réactions en milieu réducteur, notamment à haute température. Ainsi, pour certaines applications, les aérogels obtenus peuvent être post-traités, par exemple pour être imprégnés par des espèces catalytiques. Dans un mode de réalisation particulier, les aérogels sont utilisés pour la préparation de supports de catalyseur pour la catalyse hétérogène. Imprégnés par exemple par du silicium, des résines ou des polymères, les aérogels peuvent également permettre d'obtenir des composites conducteurs, du fait de leur réseau percolé (en contact). Ainsi, la présente invention concerne également l'utilisation des aérogels susceptibles d'être obtenus par le procédé de l'invention pour la préparation de matériaux composites. Par "imprégné", on entend ici une imprégnation de l'aérogel avec un matériau soit: en imbibant l'aérogel avec un autre matériau, sous forme liquide ou en solution, pénétrant dans la porosité de l'aérogel. Ainsi, selon ce mode de réalisation particulier, le procédé de l'invention comprend en outre une étape e) consistant à imbiber ledit aérogel avec un autre matériau, sous forme liquide ou en solution. Il peut s'agir par exemple d'un polymère, un mélange de polymères ou une résine, sous forme liquide ou en solution, ou du silicium en fusion. (i) 25 30 L'aérogel se trouve ainsi imbibé dudit matériau sous forme liquide ou en solution; soit (ii) par mélange d'une solution d'un matériau avec la solution de nanotube de carbone individualisés obtenue à l'issue de l'étape b) du procédé de l'invention. Le matériau peut être par exemple un polymère, un mélange de polymères, ou une résine. Ainsi, selon ce mode de réalisation particulier, le procédé de l'invention comprend en outre, avant l'étape de congélation c), une étape b2) de mélange d'une solution d'un matériau (par exemple une solution de polymère, d'un mélange de polymères, ou d'une résine) avec la solution de nanotube de carbone individualisés réduits obtenue à l'étape b). Le mélange est ensuite congelé et sublimé selon les étapes c) et d) du procédé pour former un aérogel composite. Les résines utilisées peuvent être des résines polyesters insaturées 15 (utilisées par exemple dans les plastiques renforcés de fibre de verre), les résines époxydes (utilisées par exemple dans les adhésifs et dans la fabrication des plastiques), les résines phénoliques ou les résines polyimides. Selon l'invention, le polymère peut être tout polymère permettant de mettre en oeuvre la présente invention. Il peut être choisi par exemple dans le 20 groupe comprenant le polystyrène ; les polyoléfines, par exemple le polyéthylène, le polypropylène, les poly(alpha-oléfine)s, le polyisobutène et le polypropylène ; les polyéthers ; les polyesters ; les polyamides ; les polyacrylamides ; les polyacrylates (par exemple le polymethyl methacrylate ou � PMMA �) ; les polysilanes ; les polysiloxanes. 25 Selon l'invention, le polymère peut être un copolymère à blocs linéaire ou un copolymère statistique. L'homme du métier saura identifier des conditions opératoires adéquates et le ou les polymères à utiliser pour réaliser un matériau composite ayant les propriétés requises/désirées. Notamment, l'homme du 30 métier pourra s'inspirer des méthodes décrites dans FR 04/05120 [ref 29] et/ou WO 2006/136715 [ref 30] qui décrivent la préparation de matériaux composites à partir de nanotubes de carbone et de polymères ou mélanges de polymères. 10 19 L'homme du métier saura adapter les méthodes décrites dans ces documents pour réaliser la préparation d'aérogels composites à partir d'aérogels susceptibles d'être obtenus par le procédé de la présente demande. Le (ou les) polymère(s) peu(ven)t être sélectionné(s) de façon à optimiser les interactions de surface polymère/nanotubes de carbone. Par � copolymère à blocs �, on entend dans la présente un polymère séquencé comprenant plus d'une espèce de monomère. Dans un copolymère à blocs, des monomères identiques sont groupés. De tels polymères et leur procédé de fabrication sont décrits par exemple dans Matyjaszewski, K. ; Eds. ; Advances in Controlled/Living Radical Polymerization, (American Chemical Society 2003) [ref 23] ou Hsieh, H. L. ; Quirk, R. P. ; Eds. ; Anionic Polymerization Principles and Practical Applications, (Marcel Dekker 1996) [ref 24]. Par � copolymère statistique �, on entend dans la présente un polymère dans lequel les différents monomères se mélangent en fonction de la réactivité et de la concentration de ceux-ci. De tels polymères et leurs procédés de fabrication sont décrits par exemple dans Matyjaszewski, K.; Davies, T. P; Eds.; Handbook of Radical Polymerization, (Wiley-Interscience 2002) [ref 25] ou Fontaine, L. ; Initiation à la Chimie et à la Physico-Chimie Macromoléculaires (Groupe Français d'Etudes et d'Applications des Polymères volume 12 (Chapitre 3)) [ref 26]. Selon l'invention, lorsqu'il s'agit d'un copolymère à blocs, il peut s'agir par exemple d'un copolymère diblocs synthétisé par exemple par polymérisation radicalaire contrôlée ou par polymérisation anionique vivante ou par polymérisation cationique vivante ou un copolymère statistique synthétisé par polymérisation radicalaire contrôlée ou polymérisation radicalaire non contrôlée. La polymérisation radicalaire contrôlée (PRC) est une méthode de choix pour préparer des polymères et copolymères bien définis avec des masses molaires modulables et des indices de polymolécularité faibles. Des techniques utilisables dans la présente invention sont décrites par exemple dans Matyjaszewski, K.; Davies, T. P; Eds.; Handbook of Radical Polymerization, (Wiley-Interscience 2002) [ref 25]. On entend par � polymérisation vivante � une polymérisation dans laquelle il n'y a ni réactions de terminaison, ni réactions de transfert, et où les chaînes de polymères continuent à croître tant qu'il reste des molécules de monomères à ajouter aux chaînes. Selon l'invention, la polymérisation vivante peut être cationique ou anionique. De tels procédés sont décrits par exemple dans Matyjaszewski, K. ; Eds. ; Cationic Polymerizations Mechanisms, Synthesis, and Applications, (Marcel Dekker 1996) [ref 31] ou Hsieh, H. L. ; Quirk, R. P. ; Eds. ; Anionic Polymerization Principles and Practical Applications, (Marcel Dekker 1996) [ref 24]. Les monomères peuvent être introduits en totalité pendant l'étape de polymérisation. Ils peuvent également être introduits séparément ou en mélange, en continu ou en discontinu. Un supplément de monomère peut également être introduit en fin de polymérisation afin d'obtenir la composition souhaitée en polymère. Les adjuvants éventuellement incorporés lors des procédés de polymérisation classiques sont utilisables selon le procédé de l'invention. Ainsi, on peut utiliser des initiateurs, des agents de transfert de chaînes, des catalyseurs, des antioxydants et des lubrifiants connus de l'homme du métier. fi) Imprégnation en imbibant l'aéroqel d'un autre matériau Selon un mode de réalisation, le matériau composite est obtenu par imprégnation d'un aérogel obtenu selon l'invention avec un autre matériau, sous forme liquide ou en solution, par exemple du silicium, un polymère ou mélange de polymères, ou une résine. Par "imprégnation", on entend ici une imprégnation de l'aérogel en imbibant celui-ci selon le mode de réalisation (i) ci-dessus. Ainsi, dans un mode de réalisation particulier, le procédé comprend en outre une étape supplémentaire e) qui consiste à imbiber l'aérogel de l'invention avec un autre matériau (par exemple un polymère, un mélange de polymères ou une résine, sous forme liquide ou une solution de ceux-ci, ou du silicium en fusion), ledit matériau étant sous forme liquide ou en solution. Par exemple, l'aérogel peut être imbibé de PMMA ou d'une solution de PMMA. Par exemple, le PMMA peut être en solution dans le même solvant que les nanotubes réduits de l'étape b). Par exemple ce solvant peut être le sulfolane, le diméthylsulfoxyde (DMSO), le diméthylformamide, la N-méthylpyrrolidone ou le N-méthylformamide. Dans un mode de réalisation particulier, le solvant est le DMSO. Dans un autre mode de réalisation particulier, le solvant est la N-méthylpyrrolidone. Ladite étape e) peut être suivie d'une étape de solidification de l'aérogel composite, par séchage, pour éliminer le solvant, par exemple en chauffant l'aérogel imprégné, éventuellement sous pression réduite, de manière à évaporer le solvant des pores de l'aérogel. En ce qui concerne l'imprégnation des aérogels de l'invention par le silicium, celle-ci peut permettre d'une part la densification de l'aérogel, et d'autre part la combinaison des propriétés du carbure de silicium (dureté et stabilité à haute température) avec la porosité de l'aérogel. Ainsi, dans un mode de réalisation particulier, l'aérogel de l'invention peut être imprégné de silicium en fusion. L'aérogel étant composé de nanotubes de carbone, cette imprégnation de silicium est dans ce cas une imprégnation réactive : le silicium réagit alors avec le carbone pour former du carbure de silicium. Par "imprégnation de silicium ", on entend ici une imprégnation de l'aérogel par une phase de type silicium en fusion pénétrant dans la porosité de l'aérogel. Le silicium en fusion est très fluide et possède un fort pouvoir mouillant notamment vis-à-vis de surfaces en carbone. Ainsi, lorsqu'un aérogel selon l'invention est imprégné par du silicium à l'état liquide, celui-ci progresse dans le réseau de porosités du matériau en suivant la surface des pores. Dans un autre mode de réalisation particulier, l'aérogel peut être imprégné par une composition contenant un composé organosilicié en solution, par exemple un composé organosilicié précurseur du carbure de silicium tel qu'un polycarbosilane. Dans un autre mode de réalisation particulier, l'aérogel de l'invention peut être imprégné par du silicium et/ou du germanium (c'est-à-dire du silicium seul, du germanium seul ou un mélange de silicium et de germanium en toutes proportions). Dans un autre mode de réalisation particulier, l'aérogel de l'invention peut être imprégné majoritairement par du silicium et/ou du germanium allié avec au moins un métal ou un autre métalloïde. Dans ce dernier cas, le métal ou autre métalloïde peut être choisi notamment parmi le fer, le cobalt, le titane, le zirconium, le molybdène, le vanadium, le carbone ou le bore selon les propriétés particulières à conférer à l'aérogel après imprégnation de silicium. L'homme du métier saura identifier des conditions opératoires adéquates pour mettre en oeuvre un procédé d'imprégnation de l'aérogel de l'invention par du silicium et/ou du germanium, éventuellement allié avec au moins un métal ou un autre métalloïde. Par exemple, on pourra se référer à la demande de brevet internationale publiée sous le N° WO 2004/076381 [ref 36]. (ii) Imprégnation par mélanqe d'une solution d'un matériau avec la solution de nanotube de carbone individualisés obtenue à l'issue de l'étape b) Selon un autre mode de réalisation, le matériau composite est obtenu par un procédé comprenant une étape b2) de mélange d'une solution d'un matériau avec la solution de nanotube de carbone individualisés obtenue à l'étape b). Ledit matériau peut être par exemple un polymère, un mélange de polymères, ou une résine. Le matériau peut être en solution dans le même solvant que celui utilisé pour former la solution de nanotube de carbone individualisés obtenue à l'étape b). Par exemple, il peut s'agir du sulfolane, du diméthylsulfoxyde, du diméthylformamide, de la N-méthylpyrrolidone ou du N-méthylformamide. Dans un mode de réalisation particulier, le solvant est le DMSO. Dans un autre mode de réalisation particulier, le solvant est la N-méthylpyrrolidone. Ainsi, selon ce mode de réalisation particulier, le procédé de l'invention comprend en outre, avant l'étape de congélation c), une étape b2) de mélange d'une solution d'un matériau avec la solution de nanotube de carbone individualisés obtenue à l'étape b). Le mélange est ensuite congelé et sublimé selon les étapes c) et d) du procédé pour former un aérogel composite. Il est entendu que les différents modes de réalisation des étapes c) et d) décrits dans la présente sont également applicables à la mise en oeuvre d'un aérogel composite selon le mode de réalisation (ii) décrit ci-dessus. Plusieurs variantes du mode de réalisation (ii) peuvent être mises en oeuvre. Ainsi, selon un mode de réalisation, le procédé selon le mode de réalisation (ii) comprend une étape de polymérisation in situ d'un monomère ou mélange de monomères dans ladite solution de nanotube de carbone individualisés réduits. De tels polymères et leur procédé de fabrication sont décrits par exemple dans Matyjaszewski, K. ; Eds. ; Advances in Controlled/Living Radical Polymerization, (American Chemical Society 2003) [ref 23]; Hsieh, H. L. ; Quirk, R. P. ; Eds. ; Anionic Polymerization Principles and Practical Applications, (Marcel Dekker 1996) [ref 24] ; Matyjaszewski, K.; Davies, T. P; Eds.; Handbook of Radical Polymerization, (Wiley-Interscience 2002) [ref 25] ou Fontaine, L. ; Initiation à la Chimie et à la Physico-Chimie Macromoléculaires (Groupe Français d'Etudes et d'Applications des Polymères volume 12 (Chapitre 3)) [ref 26]. Selon un mode de réalisation, le procédé selon le mode de réalisation (ii) comprend une étape de polymérisation-greffage d'un ou plusieurs monomères sur un ou plusieurs nanotubes de carbone individualisés. Des méthodes de polymérisation-greffage sont bien connues dans l'art. L'homme du métier saura identifier des conditions opératoires adéquates pour mettre en oeuvre un procédé de polymérisation-greffage d'un monomère sur un ou plusieurs nanotubes de carbone individualisés. Selon un mode de réalisation particulier, les nanotubes de carbone individualisés sont fonctionnalisés par une ou plusieurs greffes de groupements fonctionnels avant leur association avec le(s) polymère(s). Dans ce contexte, on entend par � association � la combinaison des nanotubes de carbone greffés avec le(s) polymère(s) par simple mélange, par polymérisation in situ d'un monomère ou mélange de monomères dans une solution de nanotubes de carbone greffés, ou par polymérisation-greffage d'un ou plusieurs monomères sur un ou plusieurs nanotubes de carbone greffés. La fixation desdits groupements fonctionnels sur les nanotubes de carbone peut être réalisée par tout procédé approprié de chimie organique connu de l'homme du métier. On trouvera par exemple un panorama général des méthodes de fonctionnalisation des nanotubes de carbone dans: "Chemistry of Carbon Nanotubes" de Dimitrios Tasis, Nikos Tagmatarchis, Alberto Bianco et Maurizio Prato, Chem. Rev. 2006, 106, 1105-1136 [ref 33]. Il peut s'agir par exemple de greffes de groupes polyéthylène glycol, ou de groupes acide. Ces greffes peuvent (i) permettre une fonctionnalisation des nanotubes de carbone individualisés, (ii) augmenter les interactions entres les nanotubes de carbone individualisés (Liaisons de type Van der Waals, liaisons hydrophobes ou liaisons hydrogène), et/ou (iii) augmenter les interactions entre les nanotubes de carbone individualisés et le(s) polymère(s) au(x)quel(s) ils sont associés, et peuvent présenter l'avantage de renforcer les aérogels composites comprenant ces nanotubes de carbone individualisés. Selon un mode de réalisation particulier, le matériau composite est obtenu à partir d'une solution de nanotube de carbone individualisés et d'une solution de PMMA, par exemple dans du DMSO. Ainsi, selon ce mode de réalisation particulier, un aérogel composite PMMA/nanotubes de carbone peut être obtenu en introduisant, avant l'étape de congélation c), une étape de mélange d'une solution de PMMA (par exemple dans du DMSO) avec la solution de nanotube de carbone individualisés réduits obtenue à l'étape b). Le mélange est ensuite congelé et sublimé pour former un aérogel composite PMMA/nanotubes de carbone. Les aérogels composites selon l'invention peuvent être utilisés dans l'ensemble des applications prévues pour les aérogels de l'invention en leur conférant une meilleure tenue mécanique. Par exemple, ces aérogels composites peuvent être utilisés comme matériaux de séparation (e.g., membranes de filtration, membranes de dépollution à étendre en surface aqueuse pour absorber des hydrocarbures), comme supports de catalyse hétérogène, ou comme biomatériaux (dans le cas de polymères biocompatibles). Selon un mode de réalisation particulier de l'utilisation du procédé de l'invention pour la préparation d'aérogels composites, l'aérogel composite peut comprendre, en plus des nanotubes de carbone, d'autres matériaux conventionnellement utilisés dans les matériaux composites. Les charges entrant dans la composition desdits aérogels composites, 10 peuvent être de dimension nanométrique et/ou micrométrique. On entend dans la présente demande par � matériau de dimension nanométrique � un matériau dont la taille est de quelques nanomètres dans au moins une des dimensions de l'espace. Par exemple, la taille du matériau dans au moins une des dimensions de l'espace est comprise entre 1 et 20 nm, de 15 préférence entre 1 et 2 nm. On entend dans la présente demande par � matériau de dimension micrométrique � un matériau de taille comprise entre 1 et 100 microns. Le matériau composite peut comprendre des charges de dimension micrométrique uniquement, ou nanométrique uniquement, ou un mélange de 20 charges micro- et nanométriques (voir par exemple FR 2 873 381 [ref 32] où des matériaux composites comprenant des charges nano- et des charges micrométriques dans le même matériau sont décrits). Ces différentes utilisations des aérogels de l'invention constituent encore un objet particulier de l'invention. 25 De façon inattendue, les aérogels de nanotubes de carbone de l'invention et leurs avantages spécifiques sont obtenus très simplement, par la succession d'étapes (a) à (d) du procédé de l'invention. Le procédé de l'invention présente, entre autres, l'avantage d'être simple à mettre en oeuvre et peu onéreux. Différentes caractéristiques et divers modes de réalisation avantageux du procédé de l'invention vont maintenant être décrits plus en détail. Le procédé décrit dans la présente résout les problèmes majeurs actuels au développement d'aérogels de nanotubes de carbone. D'une part, le procédé de la présente invention ne nécessite pas l'utilisation de tensioactifs. II ne nécessite pas non plus l'utilisation de la sonication, qui endommage les nanotubes de carbone ou tout du moins les raccourcit. Ainsi, le rapport longueur/diamètre des nanotubes de carbone dans l'aérogel obtenu est maximal. De plus, le procédé de l'invention permet d'obtenir un aérogel à partir de nanotubes de carbones individualisés, c'est-à-dire par exfoliation complète des faisceaux de nanotubes. Enfin, le procédé fonctionne aussi bien avec des nanotubes de carbone monoparoi que des nanotubes multiparoi. Comme l'homme du métier peut le constater à la lecture de la présente description, un des principaux avantages de la présente invention est la simplicité de mise en oeuvre du procédé, ainsi que son habilité à fournir, des aérogels de nanotubes de carbone de très faible densité apparente. D'autres avantages pourront encore apparaître à l'homme du métier à la lecture des exemples ci-dessous, illustrés par les figures annexées, donnés à titre illustratif. Brève description des figures - La Figure 1 représente des images de microscopie électronique à balayage (microscope à effet de champ) d'un échantillon d'aérogel obtenu selon le procédé de l'invention aux grossissements x 1000 (Figure 1A), x 3000 (Figure 1B) et x 60000 (Figure 1C). - La Figure 2 représente une photographie d'un aérogel obtenu selon le 30 procédé de l'invention. EXEMPLES Sauf indication contraire, toutes les expérimentations sont effectuées sous atmosphère inerte, par exemple sous argon ou azote. En particulier, les manipulations sont effectuées en boîte à gants sous atmosphère d'argon sec (teneur en 02 Après une quinzaine d'heures (pour 1 g de solution) ou une soixantaine d'heures (4 à 6 g de solution), [typiquement une nuit ou un week-end], on observe un solide vaporeux et sec en lieu et place de la solution (voir figure 2). Celui-ci peut être alors récupéré par ouverture du tube à essai. Alternativement, si l'on veut garder l'aérogel sous atmosphère inerte, suivant ce que l'on veut en faire après, on ferme la vanne, on remet le tube avec la vanne fermée dans la boîte à gants à atmosphère contrôlée et l'on ouvre le tube sous atmosphère inerte. Listes des références [1] "Les aérogels et le structure alvéolaires : deux exemples de mousses de 30 carbone" de L. Kocon et T. Piquero, dans L'actualité Chimique, N° 245-246, pp. 119-123 (mars-avril 2006) [2] ["Nouveaux concepts d'élaboration de matériaux carbonés poreux" de C. Vix-Guterl, J. Parmentier, P. Delhaés, dans L'actualité chimique, n° 245-246, pp 124-128 (mars-avril 2006) [3] "Synthesis of highly ordered carbon molecular sieves via template-mediated 5 structural transformation" de R. Ryoo, S.-H. Soo, S. Jun, dans The Journal of Physical chemistry B, 103 (37), pp. 7743-7746 (1999) [4] ["High-thermal conductivity, mesophase pitch-derived carbon foams : effect of precursors on structure and properties" de J. Klett et col., dans Carbon, 38, pp. 153-173 (2000) 10 [5] "Nove/ high strength graphitic foams", de T. Beechem, K. Lafdi, dans Carbon, 44, pp. 1548-1549 (2002) [6] ["Fabrication of nano-structure control of carbon aerogels via microemulsion templatted sol-gel polymerisation method", de D. Wu, R. Fu, M.S. Dresselhaus, G. Dresselhaus, dans Carbon, 44, pp 675-680 (2005) 15 [7] "Preparation and properties of resorcinol formaldehyde organic and carbon gels", de S.A. AI-Muthtsabeb, J.A. Ritter, dans Adv. Mater., 15(2), pp. 101-104 (2003) [5] Schaffer, M. S. P., Windle, A. H., "Fabrication and Characterization of Carbon Nanotube/poly (vinyl alcohol) Composites", Adv. Mater., 11, pp 937-20 941 (1999) [9] "Nanotubes from carbon" de P.M. Ajayan (Chem. Rev., vol. 99, p.1787, 1999) [10] Aldissi, M.; Schmitz, B.; Lazaro, E.; Bhamidipati, M.; Dixon, B., "Conducting Polymers ln Ultracapacitor Applications", 56.sup. th Annu. Tech. 25 Conf.--Soc. Plast. Eng., (Vol. 2), pp 1197-1201 (1998) [11] An, K. H.; Kim, W. S.; Park, Y. S.; Moon, J.-M.; Bae, D. J.; Lim, S. C.; Lee, Y. S.; Lee, Y. H. "Electrochemical Properties Of High-Power Supercapacitors Using Single-Walled Carbon Nanotube Electrodes", Adv. Funct. Mater. 11, pp 387-392 (2001) [12] Yu, R., Chen, L., Liu, Q., Lin, J., Tan, K. -L., Ng, S. C., Chan, H. S. O., Xu, G.-Q.,Hor, T. S. A. "Platinum Deposition On Carbon Nanotubes Via Chemical Modification", Chem. Mater. 10, pp 718-722 (1998) [13] Planeix, J. M.; Coustel, N.; Coq, B.; Brotons, V.; Kumbhar, P. S.; Dutartre, R.; Geneste, P.; Bernier, P.; Ajayan, P. M., "Application Of Carbon Nanotubes As Supports_in Heterogeneous Catalysis", J. Am. Chem. Soc. 116, pp 7935- 7936 (1994) [14] Tans, S. J., Verschueren, A. R. M., Dekker, C., "Room-Temperature Transistor Based On A Single Carbon Nanotube", Nature 393, pp 49-52 (1998) [15] Bachtold, A.; Hadley, P.; Nakanishi, T.; Dekker, C., "Logic Circuits With Carbon Nanotube Transistors". Science 294 pp 1317-1320 (2001) [16] Yodh et al., � Carbon nanotube aerogels �, Advanced Materials, 2007, 19, pp. 661-664 [17] Backov et al., Demande de brevet français N° 06/11143 [18] �Synthesis of graphite intercalation compounds �, A. Hérold in Chemical physics of intercalation, A.P. Legrand et S. Flandrois Eds, NATO ASI Series, series B, Vol. 172, pp. 3-45 (1987) [19] C. Stein, J. Poulenard, L. Bonnetain, J. Golé, C.R. Acad. Sci. Paris 260, 4503 (1965) [20] � Synthesis of graphite intercalation compounds �, A. Hérold in Chemical physics of intercalation, A.P. Legrand et S. Flandrois Eds, NATO ASI Series, series B, Vol. 172, pp. 3-45 (1987) [21] F. Béguin et R. Setton New ternary lamellar compounds of graphite, Carbon 13, 293-)295 (1975) [22] Demande de brevet français N° FR 2 881 362 [23] Matyjaszewski, K. ; Eds. ; Advances in Controlled/Living Radical Polymerization, (American Chemical Society 2003) [24] Hsieh, H. L. ; Quirk, R. P. ; Eds. ; Anionic Polymerization Principles and Practical Applications, (Marcel Dekker 1996) [25] Matyjaszewski, K.; Davies, T. P; Eds.; Handbook of Radical Polymerization, (Wiley-Interscience 2002) [26] Fontaine, L. ; Initiation à la Chimie et à la Physico-Chimie Macromoléculaires (Groupe Français d'Etudes et d'Applications des 5 Polymères volume 12 (Chapitre 3)) [27] Chakraborty et al., � Functionalization of potassium graphite �, Angew. Chem. Int. Ed., 46, 4486-4488 (2007) [28] Stankovitch et al., � Graphene based composite materials �, Nature, 442, 282-286 (2006) 10 [29] FR 04/05120 [30] WO 2006/136715 [31] Matyjaszewski, K. ; Eds. ; Cationic Polymerizations Mechanisms, Synthesis, and Applications, (Marcel Dekker 1996) [32] FR 2 873 381 15 [33] "Chemistry of Carbon Nanotubes" de Dimitrios Tasis, Nikos Tagmatarchis, Alberto Bianco et Maurizio Prato, Chem. Rev. 2006, 106, 1105-1136 [34] Pénicaud et al., � Spontaneous dissolution of a single-wall carbon nanotube sait �, J. Am. Chem. Soc., 127, 8-9, (2005) [35] WO 2005/073127 2 0 [36] WO 2004/076381 REVENDICATIONS 1. Procédé de préparation d'un aérogel de nanotubes de carbone individualisés comprenant les étapes suivantes réalisées sous atmosphère inerte : (a) réduction de nanotubes de carbone par un métal alcalin pour conduire à un sel polyélectrolyte de nanotubes de carbone ; (b) exposition dudit sel polyélectrolyte de nanotubes de carbone à un solvant polaire aprotique pour conduire à une solution de nanotubes de carbone individualisés réduits ; (c) congélation de ladite solution de nanotubes individualisés ; et (d) sublimation du solvant. 2. Procédé selon la revendication 1, dans lequel l'étape de réduction a) se fait en présence d'un solvant nucléophile aprotique dont la structure contient au moins un atome d'oxygène. 3. Procédé selon la revendication 2, dans lequel le solvant aprotique est le THF. 4. Procédé selon la revendication 1, dans lequel le métal alcalin est le sodium, le lithium ou le potassium, le solvant est le THF et le sel polyélectrolyte de nanotubes de carbone est un composé ternaire de structure Na(THF)yCx, Li(THF)yCx ou K(THF)yCx dans laquelle x représente un nombre entier compris entre 6 et 200, et y représente un nombre compris entre 0 et 8. 5. Procédé selon l'une quelconque des revendications 1 à 4, dans lequel l'étape de réduction a) comprend l'addition aux nanotubes de carbone, sous atmosphère inerte, d'un sel polyaryl alcalin de formule A+B-, dans laquelle : A+ représente un cation d'un ion alcalin, et B" représente un anion d'un composé polyaromatique. 6. Procédé selon la revendication 5, dans lequel le composé polyaromatique est choisi dans le groupe comprenant le naphtalène, le phénanthrène, le biphényle, l'anthracène, le pérylène, la benzophénone, la fluorénone, la benzoquinone et l'anthraquinone. 7. Procédé selon l'une quelconque des revendications 1 à 6, dans lequel le solvant polaire aprotique est le sulfolane, le diméthylsulfoxyde, le diméthylformamide, la N-méthylpyrrolidone ou le N-méthylformamide. 8. Procédé selon l'une quelconque des revendications 1 à 7, dans lequel les nanotubes utilisés dans l'étape (a) sont des nanotubes de carbone monoparoi ou 10 multiparoi. 9. Procédé selon l'une quelconque des revendications 1 à 8, dans lequel l'étape de congélation est effectuée de façon lente par immersion de la solution de nanotubes de carbone individualisés dans un milieu thermostaté à une température inférieure à la température de congélation du solvant apolaire 15 aprotique utilisé dans l'étape b), ou bien de façon brutale par immersion de la solution de nanotubes de carbone individualisés dans l'azote liquide. 10. Procédé selon la revendication 9, dans lequel le solvant polaire aprotique utilisé dans l'étape (b) est le DMSO et l'étape de sublimation est effectuée en thermostatant la solution de nanotubes de carbone dans le DMSO à une 20 température inférieure à 18°C. 11. Aérogel de nanotubes de carbone individualisés susceptible d'être obtenu par un procédé selon l'une quelconque des revendications 1 à 10. 12. Aérogel de nanotubes de carbone selon la revendication 11, dans lequel le volume occupé par les pores représente au moins 99 % du volume total dudit 25 aérogel. 13. Aérogel de nanotubes de carbone selon la revendication 11, lequel a une densité apparente comprise entre 0.1 et 10 mg/cm3. 14. Aérogel de nanotubes de carbone selon la revendication 11, lequel a une surface spécifique comprise entre 100 et 2000 m2/g. 15. Utilisation d'un aérogel selon la revendication 11, pour la préparation de matériaux composites. 16. Utilisation selon la revendication 15, dans laquelle le matériau composite est obtenu par un procédé comprenant une étape e) consistant à imbiber ledit aérogel avec un polymère, un mélange de polymères ou une résine, sous forme liquide ou en solution, ou du silicium en fusion. 17. Utilisation selon la revendication 15, dans laquelle le matériau composite est obtenu par un procédé comprenant une étape b2) de mélange d'une solution de polymère, d'un mélange de polymères, ou d'une résine avec la solution de nanotube de carbone individualisés réduits obtenue à l'étape b). 18. Utilisation selon la revendication 17, dans laquelle le polymère est le polymethyl methacrylate ou � PMMA �. 19. Utilisation d'un aérogel selon la revendication 11, pour la préparation de composants électrochimiques. 20. Utilisation selon la revendication 19, dans laquelle le composant électrochimique est un supercondensateur, un biocapteur ou une électrode de pile à combustible. 21. Utilisation d'un aérogel selon la revendication 11, pour la préparation de matériaux de filtration et/ou dépollution. 22. Utilisation d'un aérogel de carbone de la revendication 21, dans laquelle le matériau de dépollution est une membrane pour le traitement des eaux ou des marées noires. 23. Utilisation d'un aérogel selon la revendication 11, pour la préparation de biomatériaux. 24. Utilisation d'un aérogel de carbone de la revendication 23, dans laquelle le biomatériau est un support pour la croissance cellulaire, pour la croissance osseuse ou pour le remplacement de cartilage. 25. Utilisation d'un aérogel la revendication 11, pour la préparation de supports 5 de catalyseur pour la catalyse hétérogène.